Brevet FR3023848A1 — publié le 20160122

Procédé de recyclage de scrap d'alliages de la série 2xxx ou 7xxx Domaine de l'invention L'invention concerne la fabrication de lingots en alliages d'aluminium de la série 2xxx ou 7xxx à partir de scrap (matières premières pour recyclage, telles que des copeaux ou chutes d'usinage) en alliage de la série correspondante. L'invention concerne particulièrement le recyclage du scrap issu des procédés de fabrication des industries aéronautique et spatiale. Etat de la technique Dans plusieurs industries, les procédés de fabrication de produits métalliques finis par des procédés tels que l'usinage, la transformation, le découpage de produits intermédiaires génèrent des quantités importantes de copeaux et de chutes d'usinage. Dans le présent texte on désigne ces déchets par le terme « scrap » qui est utilisé dans la norme EN 12258-3, intitulée « Aluminium et alliages d'aluminium - Termes et définitions - Partie 3 : Scrap (matières premières pour recyclage) », pour désigner les produits pour recyclage (aluminium). Les industries aéronautiques et spatiales génèrent en particulier une quantité importante de scrap car de nombreuses pièces de structure et composants d'un aéronef sont obtenues par usinage intégral de pièces massives. Cependant le scrap est souvent difficilement recyclable directement en raison du mélange avec d'autres alliages d'aluminium ou d'autres matériaux utilisés en aéronautique tels que les aciers inoxydables et le titane (Wilson et al. Journal de Physique C -75 1987). Les déchets d'usinage des alliages aéronautiques sont ainsi par exemple souvent recyclés dans des alliages aluminium-silicium destinés aux produits moulés. Cette voie de valorisation sera désignée dans la suite du texte par le terme « filière habituelle ». Elle conduit à une perte partielle de la valeur du métal et de plus ne pourra prochainement plus absorber l'ensemble du scrap issu de l'industrie aéronautique. 1 Il est également possible de fabriquer des produits en alliages d'aluminium destinés à des applications aéronautiques et spatiales à partir de scrap. Les brevets FR2801060 et FR2902800 décrivent ainsi la fabrication de produits et demi-produits en alliages de la série 2xxx ou de la série 7xxx à partir de matières premières pour recyclage tels que des copeaux ou des chutes d'usinage. Ce recyclage est rendu possible par une étape de purification de certaines impuretés. Cette voie de valorisation sera désignée dans la suite du texte par le terme de « filière aéronautique ». Le problème du recyclage du scrap est particulièrement sensible pour les alliages 2xxx ou 7xxx de type Al-Li. On entend ici par « alliage 2xxx ou 7xxx de type Al-Li » tout alliage 2xxx ou 7xxx contenant une quantité de lithium supérieure à 0,2 % en poids et de préférence supérieure à 0,5 % en poids. Le point commun de ces alliages est la nécessité de précautions particulières liées à l'oxydabilité du lithium. Les alliages d'aluminium contenant du lithium ont une densité plus faible que les alliages d'aluminium traditionnels et sont à ce titre très prometteurs pour réduire le poids des pièces aéronautiques. Cependant, les alliages 2xxx ou 7xxx de type Al-Li sont significativement plus chers que les produits en alliages ne contenant pas de lithium, pour trois raisons : le coût intrinsèque du lithium, le coût de l'élaboration du métal en fonderie, et la difficulté de recycler le scrap. Il est, en effet, connu que le recyclage du scrap des alliages de type Al-Li dans la « filière aéronautique », est difficile (Wilson et al. Journal de Physique C -75 1987). La demande internationale W02007/015013 enseigne un procédé de fusion de scrap en alliage d'aluminium contenant du lithium dans lequel notamment on charge le scrap sur un lit initial de métal liquide de façon à créer à la surface du lit de métal liquide un matelas flottant d'épaisseur contrôlée qui permet de minimiser l'utilisation de consommables onéreux tels que du gaz inerte. Il a été constaté que les procédés connus ne permettent pas toujours de recycler les lingots obtenus par refusion dans la « filière aéronautique » en raison notamment de l'augmentation de la teneur de certains éléments alcalins tels que le sodium ou alcalino-terreux tels que le calcium ou même de certains métaux comme le fer. Il est connu de l'homme du métier d'éliminer les éléments alcalins ou alcalino-terreux lors de la coulée de l'aluminium par un procédé de chloration dans une poche appropriée. 2 Cependant il est avantageux notamment en raison de contraintes liées à l'utilisation du chlore pour la sécurité et environnement de ne pas utiliser ce gaz en fonderie et de plus dans le cas des alliages 2xxx ou 7xxx de type Al-Li ce procédé a l'inconvénient d'éliminer également une grande partie du lithium et donc de ne pas être économiquement avantageux. Le problème que la présente invention cherche à résoudre est donc de proposer une nouvelle approche de fabrication de lingots en alliages d'aluminium de la série 2xxx ou 7xxx permettant d'incorporer une fraction significative de scrap finement divisé tout en obtenant une faible teneur en impuretés indésirables telles que notamment les éléments alcalins comme le sodium, les éléments alcalino-terreux comme le calcium ou certains métaux comme le fer. Objet de l'invention Un premier objet de l'invention est un procédé de fabrication de lingot en alliage d'aluminium utilisant du scrap en alliage d'aluminium de la série 2xxx ou 7xxx dans lequel (i) on approvisionne du scrap en alliage d'aluminium de la série 2xxx ou 7xxx; (ii) optionnellement on effectue une séparation de l'huile présente sur le scrap, (iii) on réalise une première opération de traitement dudit scrap par un premier liquide à une température d'au moins 10 °C, ledit premier liquide étant une solution aqueuse de pH 1 à 5 ou 8 à 13, (iv) on sépare le premier liquide et le scrap ainsi traité, (v) on réalise au moins une seconde opération de traitement dudit scrap par un second liquide, (vi) on sépare le second liquide et le scrap ainsi traité, (vii) on fait fondre ledit scrap ainsi obtenu, (viii) on coule un lingot en alliage d'aluminium de la série du scrap utilisé. 3 Un autre objet de l'invention est l'utilisation d'un lingot en alliage d'aluminium 2xxx ou 7xxx obtenu par le procédé selon l'invention pour la fabrication après laminage, filage et/ou forgeage d'éléments de structure aéronautique choisis parmi les éléments qui composent le fuselage, tels que la peau de fuselage, les raidisseurs ou lisses de fuselage, les cloisons étanches, les cadres de fuselage, les ailes, tels que la peau de voilure, les raidisseurs, les nervures et longerons et l'empennage composé notamment de stabilisateurs horizontaux et verticaux, ainsi que les profilés de plancher, les rails de sièges et les portes. Description des figures Figure 1 : Schéma d'une ligne de traitement de scrap selon l'invention. Description de l'invention Sauf mention contraire, toutes les indications relatives à la composition chimique des alliages sont exprimées en pourcent massique. Par conséquent, dans une expression mathématique, « 0,4 Li » signifie : 0,4 fois la teneur en lithium, exprimée en pourcent massique ; cela s'applique mutatis mutandis aux autres éléments chimiques. La désignation des alliages suit les règles de The Aluminum Association, connues de l'homme du métier. Sauf mention contraire, les définitions de la norme européenne EN 12258-1 s'appliquent. Les termes liés au scrap et son recyclage sont décrits dans la norme EN12258-3. Le terme « usinage » comprend tout procédé d'enlèvement de matière tel que le tournage, le fraisage, le perçage, l'alésage, le taraudage, l'électroérosion, la rectification, le polissage. Le scrap susceptible d'être recyclé par le procédé selon la présente invention peut se présenter sous différentes formes, mais comprend préférentiellement du scrap finement divisé, c'est à dire de scrap constitué d'éléments dont la section est inférieure à 50 mm2. L'une des formes particulièrement préférée est référencée sous le vocable « tournures » dans la norme EN12258-3, ce qui désigne le scrap de 4 production composé de grains, de copeaux, de frisons, produits par usinage ou autres opérations. Le scrap pouvant être recyclé dans le cadre de l'invention peut se présenter dans différents états : principalement scrap en vrac et scrap broyé, le scrap en granules pouvant éventuellement convenir dans les cas ou les pièces le composant sont d'une taille suffisamment petite. Les caractéristiques dimensionnelles du scrap sont importantes pour la réalisation de la présente invention. Si le scrap est approvisionné sous forme compactée, une étape de décompactage s'avère le plus souvent nécessaire. Le scrap utilisable dans le cadre de la présente invention est également caractérisé par sa masse volumique. La masse volumique apparente du scrap est mesurée de la façon suivante : un récipient cylindrique d'une capacité de 1 litre est rempli de scrap, une vibration est produite sous la forme de petits chocs de façon à tasser le scrap. L'opération est répétée jusqu'à ce que le récipient soit rempli à raz bord. Le poids du récipient rempli auquel est soustrait le poids du récipient vide permet de déterminer la masse volumique apparente du scrap. Il est préférable que la masse volumique apparente du scrap soit comprise entre 0,05 et 0,8 t/m3 (tonne par mètre cube), préférentiellement 0,1 à 0,7 t/m3 et de façon encore plus avantageuse entre 0,2 à 0,4 t/m3. Les présents inventeurs ont constaté que la composition chimique des lingots obtenus après fusion du scrap peut être significativement améliorée quand le scrap subit une première opération de traitement par un premier liquide à une température d'au moins 10 °C, ledit premier liquide étant une solution aqueuse acide ou basique, de pH 1 à 5 ou 8 à 13 respectivement, suivie par au moins une seconde opération de traitement par un second liquide. Avantageusement, le premier liquide est acide, et son pH est compris entre 1 et 5, de préférence entre 2 et 4 et de manière préférée entre 2 et 3. Des acides minéraux, tels que notamment l'acide phosphorique, l'acide sulfurique ou l'acide nitrique ou des acides organiques tels que notamment l'acide acétique, l'acide citrique, l'acide sulfamique, peuvent être utilisés seuls ou en combinaison de façon à obtenir la solution aqueuse acide souhaitée. De préférence le premier liquide contient de l'acide phosphorique. Le traitement par un premier liquide acide est plus efficace pour l'élimination des impuretés indésirables qu'un traitement par un premier liquide basique. Dans le cas d'un premier liquide basique, 5 on peut utiliser des bases organiques, des produits à base d'ammoniaque et/ou des bases minérales notamment des sels alcalins tels que la soude ou la potasse, alcalino-terreux tels que la chaux sont typiquement utilisés. Des sels contenant des silicates sont avantageux. La température de traitement par le premier liquide est avantageusement comprise entre 20 et 80 °C. En général, le scrap est recouvert de lubrifiants qui peuvent être des émulsions ou des huiles entières et qui sont généralisés ici par le terme « huile ». La quantité d'huile présente sur le scrap varie en fonction de l'étape de fabrication au cours de laquelle il est généré et de la technologie utilisée pour l'enlèvement du métal. Ainsi la quantité d'huile présente sur le scrap obtenu lors de l'opération de scalpage des plaques de laminage est généralement faible. En revanche, la quantité d'huile présente sur le scrap provenant d'opérations d'usinage est beaucoup plus élevée. Les présents inventeurs ont constaté qu'un dégraissage du scrap à l'aide d'un détergent seul, c'est-à-dire un produit comprenant au moins un composé chimique doté de propriétés tensioactives aussi appelé produit tensioactif ou tensioactif, ne permet pas de réduire de façon significative la teneur en impuretés indésirables après recyclage. Une étape préalable de séparation de l'huile, typiquement par égouttage ou centrifugation ou par traitement avec un solvant organique ou un détergent de pH neutre avant la première opération de traitement avec la première solution aqueuse 20 acide ou basique peut cependant s'avérer avantageuse pour éviter une trop forte pollution en huile du premier liquide lors de la première opération de traitement. De façon avantageuse, le premier liquide comprend au moins un produit tensioactif. De préférence, le produit tensioactif est un produit tensioactif non ionique car ces produits permettent de diminuer encore la teneur en impuretés indésirables. 25 Parmi les produits tensioactifs non ioniques appropriés on peut citer les produits à liaison ester R-CO-O-R', où typiquement R est une chaine non polaire et R' une chaine polaire, tels que les esters de glycol, par exemple le stéarate d'éthylène glycol, les esters de glycérol, par exemple le stéarate de glycérol, les esters de polyoxyethylèneglycol, les esters de sorbitane, et les esters de sorbitane 30 polyoxyéthyléniques, plus couramment appelés Tweens ou polysorbates, les esters de sucre, les tensioactifs à liaison éther R-O-R', où typiquement R est une chaine non polaire et R' une chaine polaire, tels que les éthers d'alcools gras et de 6 polyoxyéthylèneglycol, par exemple le Triton0X100 de formule C8F117C6H4(0C2H4)9- io0H), les tensioactifs à liaison amide R-CO-NH-R', où typiquement R est une chaine non polaire et R' une chaine polaire. La durée de la première opération de traitement dépend des conditions de brassage et du rapport entre la quantité de scrap traité et de solution de traitement. Typiquement la durée de traitement est comprise entre quelques minutes et quelques dizaines de minutes. On peut réaliser ladite première opération de façon discontinue, par lots, ou de façon continue. Avantageusement, ladite première opération est réalisée en alimentant le scrap de façon continue. De manière avantageuse, on réalise pendant ladite première opération de traitement un traitement simultané avec des ultrasons, à une fréquence typiquement comprise entre 10 kHz et 100 kHz et de préférence entre 15 kHz et 35 kHz. Après ladite première opération de traitement on sépare le scrap ainsi traité dudit premier liquide, avantageusement de façon à ce que la quantité résiduelle de liquide ne dépasse pas 50% en poids, de préférence 20% en poids et de manière préférée 10% en poids de la matière transférée de la première opération à la deuxième opération. La matière transférée est constituée du scrap transféré et du liquide entrainé. La dite séparation peut être effectuée par un moyen tel que par exemple la décantation, filtration, égouttage, centrifugation. Avantageusement, ladite séparation est effectuée par centrifugation de façon à ce que la quantité résiduelle de liquide ne dépasse pas 10% en poids de la matière transférée de la première opération à la deuxième opération. Le scrap ainsi séparé subit ensuite une seconde opération de traitement par un second liquide. Dans un mode de réalisation de l'invention ladite seconde opération de traitement est un rinçage et ledit second liquide comprend essentiellement de l'eau, avantageusement le second liquide dans ce mode de réalisation est de l'eau déionisée. Dans un autre mode de réalisation de l'invention ledit second liquide est une solution aqueuse dont le pH est supérieur au pH du premier liquide, si le premier liquide a un pH compris entre 1 et 5 et inférieur au pH du premier liquide si le premier liquide a un pH compris entre 8 et 13, avantageusement le pH du second 7 liquide étant compris entre le pH du premier liquide et 7. Dans tous les cas il est avantageux d'ajouter dans ledit second liquide au moins un tensioactif, de préférence un tensioactif non ionique du type de ceux décrits comme additifs possibles au premier liquide. De manière avantageuse, on réalise pendant ladite seconde opération de traitement un traitement simultané avec des ultrasons, à une fréquence typiquement comprise entre 10 kHz et 100 kHz et de préférence entre 15 et 35 kHz. D'autres étapes de traitement par d'autres liquides peuvent être ajoutées entre ladite première opération de traitement et ladite seconde opération de traitement ou après la dite seconde opération de traitement. Entre chaque étape de traitement on sépare le scrap ainsi traité liquide de traitement, de préférence de façon à ce que la quantité résiduelle de liquide ne dépasse pas 50% en poids, de préférence 20% en poids et de manière préférée 10% en poids de la matière transférée, avantageusement par centrifugation. De façon avantageuse le procédé ne comprend que la première et la seconde opération de traitement. Après la dernière opération de traitement par un dernier liquide on sépare le dernier liquide de traitement et le scrap, avantageusement de façon à ce que la quantité résiduelle de liquide ne dépasse pas 3% en poids, de préférence par centrifugation, et/ou on sèche le scrap par traitement thermique dans un four à une température typiquement comprise 105 et 130 °C. De manière avantageuse on réalise une centrifugation et un séchage. Préférentiellement les opérations de traitement du scrap sont réalisées en continu et les liquides de traitement circulent en flux opposé à celui du scrap. Avantageusement ledit second liquide alimente ledit premier liquide préférentiellement avec un débit volumique d'au moins 0,1 fois le débit volumique d'alimentation du scrap et préférentiellement compris entre 0,2 et 1 fois, de manière préférée 0,3 et 0,8 fois le débit volumique d'alimentation du scrap et la quantité de premier liquide entrainée ne dépasse pas 50 % en poids de préférence 20% en poids et de manière préférée 10% en poids de la matière transférée, typiquement grâce à une centrifugation après la première opération de traitement. La figure 1 illustre un mode de réalisation en continu du procédé selon l'invention. Le flux de scrap est représenté par les flèches doubles (1) et le flux de 8 liquide est représenté par les flèches simples (2, 21). Le flux de liquide est opposé au flux de scrap. Le scrap est approvisionné et subit une étape de séparation d'huile dans un dispositif approprié (60). Le scrap subit ensuite la première opération de traitement avec le premier liquide dans le dispositif (31), une séparation du premier liquide dans le dispositif (41), la seconde opération de traitement avec le second liquide dans le dispositif (32), une séparation du second liquide dans le dispositif (42), puis est séché et refondu. Le premier liquide est stocké et éventuellement retraité et/ou stabilisé dans la première cuve (51) qui alimente le dispositif (31). Le second liquide est stocké et éventuellement retraité dans la seconde cuve (52) qui alimente le dispositif (32). Le seconde liquide alimente le premier liquide (21). Le scrap susceptible d'être recyclé dans le cadre de la présente invention est essentiellement constitué d'alliages de la série 2xxx ou de la série 7xxx, ces alliages ne devant typiquement pas être mélangés. Parmi les alliages de la série 2xxx ou 7xxx ne contenant pas de lithium, les alliages qui conviennent sont par exemple les alliages les alliages AA2X24, AA2026, AA2027, AA2029, AA2139, AA2056, AA7010, AA7X40, AA7X49, AA7X50, AA7X55, AA7X75, AA7X81, AA7X85. Avantageusement, le scrap susceptible d'être recyclé dans le cadre de la présente invention est essentiellement constitué d'alliages 2xxx de type Al-Li convenablement triés. Les alliages qui conviennent sont par exemple les alliages AA2050, AA2055, AA2060, AA2065, AA2070, AA2076, AA2090, AA2091, AA2094, AA2095, AA2097, AA2098, AA2099, AA2195, AA2196, AA2197, AA2198, AA2199, AA2295, AA2296, AA2297, AA2397, tels que définis par l'Aluminum Association. La présente invention permet de réaliser des lingots utilisables dans l'industrie aéronautique dans ces alliages à partir de scrap. Le procédé selon l'invention peut également comprendre une étape destinée à réduire la quantité de déchets ferreux massifs, notamment un système de tri magnétique permettant d'éliminer des éléments ferreux tels que des vis ou boulons ayant pu contaminer le scrap. Le scrap ainsi séché est ensuite fondu. Un procédé de fusion tel que décrit dans 30 la demande W02007/015013 dans lequel on charge le scrap sur un lit initial de métal liquide de façon à créer à la surface du lit de métal liquide un matelas flottant d'épaisseur contrôlée est avantageux. Dans un autre mode de réalisation de 9 l'invention, le scrap est introduit dans un four dans lequel on crée un mouvement tourbillonnaire de façon à réaliser une immersion rapide. Dans un mode de réalisation avantageux de l'invention le scrap issu du traitement par le premier et le second liquide est compacté pour être introduit dans un four de fusion à partir duquel est coulé un lingot directement utilisable pour du laminage, du forgeage et/ou du filage. Le scrap ainsi fondu est enfin coulé sous la forme d'un lingot en alliage de la série du scrap utilisé, c'est-à-dire de la série 2xxx si le scrap utilisé est de la série 2xxx et de la série 7xxx si le scrap utilisé est de la série 7xxx. Le lingot peut être coulé directement ou après une première solidification dans une forme brute intermédiaire non utilisable pour la déformation ultérieure telle qu'un « bol » ou un « sow ». Avantageusement, la part de métal du lingot issue de la fusion du scrap est au moins égale à 5 % en poids, de préférence au moins égale à 15 % en poids et de manière préférée au moins égale à 25 % en poids. Le reste provient d'autres produits à base d'aluminium et des éléments d'alliages ajoutés pour corriger le titre du métal. Lesdits autres produits à base d'aluminium sont typiquement, d'une part, des produits recyclés de grande dimension, tels que des chutes en alliage de la série 2xxx ou 7xxx dont la composition est connue, et d'autre part des produits en aluminium dit "neuf', c'est-à-dire en aluminium dit "pur" ou faiblement allié contenant typiquement plus de 99,8 % d'aluminium. Le lingot ainsi obtenu peut être utilisé dans l'industrie aéronautique. Ainsi le lingot peut être une plaque de laminage, qui après laminage sera transformée typiquement sous forme de tôle mince ou de tôle épaisse, ou une billette de filage qui après extrusion sera transformée sous forme de profilé ou une ébauche de forge qui après forgeage sera transformée en produit forgé, ces tôles, profilés et produits forgés pouvant être utilisés pour la fabrication d'éléments de structure aéronautique tels que les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs 10 horizontaux et verticaux (horizontal or vertical stabilisers), ainsi que les profilés de plancher (floor beams), les rails de sièges (seat tracks) et les portes. Exemples Exemple 1 Dans cet exemple, on a étudié différentes solutions pour traiter du scrap en alliage 2xxx de type Al-Li. On a approvisionné du scrap provenant d'usinage d'alliage AA2050. La 10 composition mesurée après fusion est donnée dans le tableau 1 Tableau 1 . Composition du scrap (% en poids pour Cu, Li, Mg, Ag ou ppm pour Ca et Na) Cu Li Mg Ag Ca Na 3,5 0,8 0,3 0,4 51 18 15 500 g de scrap a été traité pendant 10 minutes par 4 litres d'un premier liquide dont la composition est donnée dans le tableau 2, rincé avec de l'eau déionisée puis séché dans une étuve à 105 °C pendant environ 3 heures. 20 Tableau 2 . Conditions de traitement Traitement pH Température Tensio-actif Composant principal - concentration 1 11,7 50°C Alcool gras C13-15 éthoxylé Pyrophosphate de tétrasodium et tétraborate de disodium anhydre (15g/1) 2 7 50°C C8H17C6H4(0C21-14)9- 100E1 (1g/1) 3 2 16 °C Acide nitrique (1g/1) 4 3 16 °C Acide acétique (20g/1) Le scrap a ensuite été fondu et coulé. La composition obtenue est donnée dans le Tableau 3. 11 Tableau 3 . Composition du scrap obtenue après traitement et fusion (% en poids pour Cu, Li, Mg, Ag ou ppm pour Ca et Na) Traitement Cu Li Mg Ag Ca Na 1 3,3 0,8 0,3 0,4 25 17 2 3,4 0,7 0,3 0,4 49 10 3 3,6 0,8 0,3 0,4 27 10 4 3,6 0,8 0,4 0,3 25 8 Les traitements 1, 3 et 4 selon l'invention permettent d'obtenir une composition après coulée utilisable dans un lingot en alliage AA2050, la teneur en calcium étant 50% plus faible que celle du scrap initial. Les traitements 3 et 4 sont particulièrement avantageux car la teneur en sodium est également faible. Exemple 2 : Dans cet exemple, on a étudié d'autres liquides pour traiter un autre lot de scrap en alliage 2xxx de type Al-Li dont la composition est donnée dans le Tableau 4. Tableau 4 . Composition du scrap (% en poids pour Cu, Li, Mg, Ag ou ppm pour Ca et Na) * Cu Li Mg Ag Ca Na 3,6 0,8 0,3 0,4 45 130 * la teneur en Ca et Na est mesurée en surface et la teneur présente dans le métal est ajoutée 500 g scrap a été traité pendant 30 mn dans 4 litres d'un des liquides dont la composition est donnée dans le tableau 5, rincé avec de l'eau déionisée puis séché dans une étuve à 105 °C pendant environ 3 heures. 12 Tableau 5 . Conditions de traitement Traitement pH Température Tensio-actif Composant principal - concentration 2 20°C C81-117C6H4(0C2H4)9- 100H (1g/1) H3PO4 (5 g/1) 6 2,2 20°C H3PO4 (1 g/1) 7 1 20 °C HNO3 (5 g/1) 8 2,6 20 °C CH3COOH (20 g/1) 9 7 50°C C8H17C6H4(0C2114)9- 100H (1g/1) 10* 7 50°C C8H17C6H4(0C2114)9- m0H (10) 11* 7 50°C * en présence d'ultrasons La quantité de calcium restant dans le scrap après le traitement a été calculée en 5 additionnant la quantité présente dans le métal et la quantité extractible. Les résultats sont donnés dans le Tableau 6. Tableau 6 . Composition du scrap après traitement, (% en poids pour Cu, Li, Mg, Ag ou ppm pour Ca et Na)* Traitement Cu Li Mg Ag Ca Na 5 3,6 0,8 0,4 0,4 20 2 6 3,6 0,8 0,4 0,4 23 15 7 3,6 0,8 0,3 0,4 21 12 8 3,6 0,8 0,4 0,4 23 2 9 3,6 0,8 0,4 0,4 38 42 3,6 0,8 0,4 0,4 40 42 11 3,6 0,8 0,3 0,4 46 42 10 * la teneur en Ca et Na est mesurée en surface et la teneur présente dans le métal est ajoutée. Les traitements 5 à 8 selon l'invention permettent d'obtenir une composition après coulée utilisable dans un lingot en alliage AA2050 car la teneur en Ca et Na est 13 au moins 50 % plus faible que celle du scrap initial, le traitement 5 étant particulièrement avantageux. Exemple 3 Dans cet exemple on a traité en continu du scrap en alliage 2xxx de type Al-Li dont la composition est donnée dans le Tableau 7. Le temps de séjour du scrap dans le premier et le second liquide était d'environ 5 minutes. Tableau 7 . Composition du scrap (% en poids pour Cu, Li, Mg, Ag ou ppm pour Ca et Na) * Cu Li Mg Ag Ca Na 3,6 0,8 0,3 0,4 85 63 * la teneur en Ca et Na est mesurée en surface et la teneur présente dans le métal est ajoutée Le lot de scrap a été traité par un premier liquide dont la composition est donnée dans le Tableau 8, centrifugé, rincé avec de l'eau déionisée et centrifugé à nouveau. Tableau 8 . Conditions de traitement pH Température Tensio-actif Composant principal-concentration 2-2,5 50 °C C81-117C6H4(0C2H4) 9-1o0H (1g/1) H3PO4(5 g/1) Le Tableau 9 donne pour diverses conditions de traitement la teneur en calcium du scrap. 14 Tableau 9 . Effet des paramètres de traitement sur la composition du scrap Traitement separation du liquide après la première opération de traitement % en poids de Rapport entre Ca (ppm)* liquide dans la le débit matière volumique transférée de la d'alimentation première à la du premier seconde liquide par le opération(% en second liquide poids) et le débit volumique de scrap 12 Centrifugation 7% 0,5 22 13 Centrifugation 7% 0,25 25 14 Centrifugation 7% 0,1 73 15 Centrifugation 7% 1 21 16 Egouttage 74% 0,5 28 17 Egouttage 74% 0,25 74 * la teneur en Ca et Na est mesurée en surface et la teneur présente dans le métal est ajoutée. L'essai 12 permet d'atteindre un compromis particulièrement avantageux entre la teneur en calcium et la consommation de liquide. 15 REVENDICATIONS1. Procédé de fabrication de lingot en alliage d'aluminium utilisant du scrap en alliage d'aluminium de la série 2xxx ou 7xxx dans lequel (i) on approvisionne du scrap en alliage d'aluminium de la série 2xxx ou 7xxx; (ii) optionnellement on effectue une séparation de l'huile présente sur le scrap, (iii) on réalise une première opération de traitement dudit scrap par un premier liquide à une température d'au moins 10 °C, ledit premier liquide étant une solution aqueuse de pH 1 à 5 ou 8 à 13, (iv) on sépare le premier liquide et le scrap ainsi traité, (v) on réalise au moins une seconde opération de traitement dudit scrap par un second liquide, (vi) on sépare le second liquide et le scrap ainsi traité, (vii) on fait fondre ledit scrap ainsi obtenu, (viii) on coule un lingot en alliage d'aluminium de la série du scrap utilisé. 20 2. Procédé selon la revendication 1, dans lequel le pH dudit premier liquide est compris entre 2 et 4. 3. Procédé selon la revendication 1 ou la revendication 2 dans lequel ledit 25 premier liquide contient de l'acide phosphorique. 4. Procédé selon une quelconque des revendications 1 à 3, dans lequel ledit premier liquide comprend au moins un produit tensioactif non ionique. 30 5. Procédé selon la revendication 4 dans lequel ledit produit tensioactif non ionique est choisi parmi un produit à liaison ester, un produit à liaison éther et/ou un produit à liaison amide. 16. Procédé selon une quelconque des revendications 1 à 5 dans lequel un traitement avec des ultrasons à une fréquence typiquement comprise entre 10 kHz et 100 kHz et de préférence entre 15 kHz et 35 kHz est réalisé pendant ladite première opération de traitement et/ou pendant ladite seconde opération de traitement. 7. Procédé selon une quelconque des revendications 1 à 6 dans lequel, après la dernière opération de traitement dudit scrap par un dernier liquide, on sépare le dernier liquide de traitement et le scrap de façon à ce que la quantité résiduelle de liquide ne dépasse pas 3% en poids et/ou on sèche le scrap par traitement thermique dans un four à une température typiquement comprise 105 et 130 °C. 8. Procédé selon une quelconque des revendications 1 à 7 dans lequel ledit second liquide comprend essentiellement de l'eau, avantageusement le second liquide est de l'eau déionisée, 9. Procédé selon une quelconque des revendications 1 à 7 dans lequel le second liquide est une solution aqueuse dont le pH est (i) supérieur au pH du premier liquide, si le premier liquide a un pH compris entre 1 et 5, ou (ii) inférieur au pH du premier liquide, si le premier liquide a un pH compris entre 8 et 13, avantageusement le pH du second liquide étant compris entre le pH du premier liquide et 7. 10. Procédé selon une quelconque des revendications 1 à 9 dans lequel au moins un tensioactif, de préférence un tensioactif non ionique est ajouté dans le second liquide. 11. Procédé selon une quelconque des revendications 1 à 10 dans lequel les opérations de traitement du scrap sont réalisées en continu et les liquides de traitement circulent en flux opposé à celui du scrap. 17. Procédé selon la revendication 11 dans lequel ledit second liquide alimente ledit premier liquide avec un débit volumique d'au moins 0,1 fois le débit volumique d'alimentation du scrap et préférentiellement compris entre 0,2 et 1 fois, de manière préférée 0,3 et 0,8 fois le débit volumique d'alimentation du scrap et dans lequel la quantité de premier liquide entrainée ne dépasse pas à 50 % en poids de préférence 20% en poids et de manière préférée 10% en poids de la matière transférée entre la première et la seconde opération de traitement. 13. Procédé selon une quelconque des revendication 1 à 12 dans lequel ledit scrap est en alliage 2xxx de type Al-Li de préférence choisi parmi au moins un de AA2050, AA2055, AA2060, AA2065, AA2070, AA2076, AA2090, AA2091, AA2094, AA2095, AA2097, AA2098, AA2099, AA2195, AA2196, AA2197, AA2198, AA2199, AA2295, AA2296, AA2297, AA2397. 14. Procédé selon une quelconque des revendications 1 à 13 dans lequel la part de métal du lingot issue de la fusion du scrap est au moins égale à 5 % en poids, de préférence au moins égale à 15 % en poids et de manière préférée au moins égale à 25 % en poids. 15. Procédé selon une quelconque des revendications 1 à 14 dans lequel le scrap issu du traitement par le premier et le second liquide est compacté pour être introduit dans un four de fusion à partir duquel est coulé un lingot directement utilisable pour du laminage, du forgeage et/ou du filage. 16. Utilisation d'un lingot en alliage d'aluminium 2xxx ou 7xxx obtenu par le procédé selon une quelconque des revendications 1 à 15 pour la fabrication après laminage, filage et/ou forgeage d'éléments de structure aéronautique choisis parmi les éléments qui composent le fuselage, tels que la peau de fuselage, les raidisseurs ou lisses de fuselage, les cloisons étanches, les cadres de fuselage, les ailes, tels que la peau de voilure, les raidisseurs, les nervures 18et longerons et l'empennage composé notamment de stabilisateurs horizontaux et verticaux, ainsi que les profilés de plancher, les rails de sièges et les portes. 19